(57)【要約】      （修正有）【課題】優れた加工性を発揮するとともに、作業環境の改善や環境への影響低減を図り、且つ、引火の危険性がない水溶性研削液とそれを使用した加工方法を提供する。【解決手段】レンズ３等の光学素子の切削及び研削加工に供される研削液４は、上記加工に使用される研削液が、水溶性又は水性であり、その内容が脂肪族カルボン酸及び芳香族カルボン酸のうちの少なくとも１種類と、アルカノールアミンとから成るアルカノールアミン塩とアニオン系又はノニオン系の何れか１つの界面活性剤と合成潤滑剤を主成分として含有する。そして、前記主成分に、防錆剤及び消泡剤を添加する。【選択図】図４
2006193661.tif 000002
【特許請求の範囲】
【請求項１】
レンズ等の光学素子の切削及び研削加工において、上記加工に使用される研削液が、水溶性又は水性であり、その内容が脂肪族カルボン酸及び芳香族カルボン酸のうちの少なくとも１種類と、アルカノールアミンとから成るアルカノールアミン塩とアニオン系又はノニオン系の何れか１つの界面活性剤と合成潤滑剤を主成分として含有することを特徴とする光学素子加工の研削液。
【請求項２】
前記主成分に、防錆剤及び消泡剤を添加したことを特徴とする請求項１記載の光学素子加工の研削液。
【請求項３】
配合比率全体を１００重量％としたとき、液を構成する各成分の割合はカルボン酸の含有量が５〜２０重量％、アルカノールアミンが１０〜５０重量％、合成潤滑剤が１〜１０重量％、界面活性剤が０．１〜１重量％、その他の防錆剤と消泡剤が各０．１〜１重量％、残りが水となっていることを特徴とする請求項１又は２記載の光学素子加工の研削液。
【請求項４】
前記水溶液は、ＰＨが８．０〜９．５に調整されていることを特徴とする請求項１記載の光学素子加工の研削液。
【請求項５】
請求項１〜４の何れかに記載の水溶性研削液を用いて、レンズ等の光学素子の球面又は非球面となる面部を、カップ型又は総型又は粒状ペレット等の形状をした焼結砥石により、材料を大まかな形状に粗取り研削することを特徴とする光学素子の粗研削加工方法。
【請求項６】
請求項１〜４の何れかに記載の水溶性研削液を用いて、レンズ等の光学素子の球面又は非球面となる面部を、カップ型又は総型又は粒状ペレット等の形状をした焼結砥石により、請求項５記載の粗研削加工後の工程であり、且つ、研磨加工に必要な形状精度や表面粗度に向上させるための研削することを特徴とする光学素子の精研削加工方法。
【請求項７】
請求項１〜４の何れかに記載の水溶性研削液を用いて、レンズ等の光学素子をこの光学素子の球面又は非球面となる面部の加工後又は加工途中に、光軸と外周回転中心軸を合致させて保持し、その光学素子の外周面を円盤状でその外周部にダイヤモンド砥粒を電着メッキした電着砥石を回転させながら切込、真円に研削していくことを特徴とする光学素子の心取加工方法。
【請求項８】
前記水溶性研削液を用いたレンズ等の光学素子の切削及び研削加工の後で、次工程に移る前に活性剤と水との簡易洗浄にて、加工した光学素子に付着した水溶性研削液等の汚れを洗い落とすことを特徴とする光学素子の洗浄方法。
【請求項９】
請求項１〜４の何れかに記載の水溶性研削液を用いて、レンズ等の光学素子の切削且つ研削加工を行い所望の光学精度を創出したことを特徴とする光学素子。
【発明の詳細な説明】
【技術分野】
【０００１】
本発明は、レンズ等の光学素子の切削及び研削加工に有効な水溶性研削液と、この研削液を用いた光学素子の加工方法に関する。
【背景技術】
【０００２】
カメラやビデオ等に使用されるレンズ等の光学素子の切削加工及び研削加工で、これらに供される研削液は、従来、粗研削及び精研削加工においては水溶性研削液を、心取加工においては不水溶性研削油が使用されている。この光学素子の光学性能を決める球面又は非球面となる面部の形状を加工する第１工程の粗研削及び第２工程の精研削は、カップ型又は総型又は粒状ペレット等の形をした焼結砥石に、水溶性研削液を供給することで加工が行われる。
【０００３】
又、光学素子の面部を精研削又は研磨加工した後、光学素子の光軸に対し外周軸を合致させて基準面を作り、レンズ系に組上げた時の各光学素子の共軸性を得るために行う心取加工は、光学素子を該外周軸と光軸を同一軸上に合わせ保持し、その外周部を円盤状の形をした電着砥石に、加工能率や品質向上を目指した低粘度鉱物油やこれをベースとした不水溶性研削油を供給させながら真円に加工する。
【０００４】
しかし、上記各研削液において、先ず従来の水溶性研削液を用いた場合、不水溶性研削油に比べて加工面への濡れ性や浸透性、切粉の分散性が劣り、且つ、潤滑性も劣るために加工品質が劣る。そして、装置に対しても金属面に錆を誘発してしまう。更に、飛散した水溶性研削液が装置の駆動部や摺動部に付着すると、水分が蒸発し原液だけが堆積するが、原液の粘度が高いものが多くベタツキが強く動作不良を引き起こしてしまう。
【０００５】
又、不水溶性研削油を使用する場合、臭気やミスト化による作業環境の悪化や引火性が強いために火災発生の危険性が伴い管理上大きな問題となっている。
【０００６】
次に、心取加工の終わった加工品は洗浄工程を経て次工程に送られる。この洗浄は、加工品に付着した研削液等の油分や切粉及び汚れを除去するために有機溶剤系のものが用いられる。
【０００７】
しかし、これに用いられる有機溶剤系の洗浄液は、健康への害や大気汚染等の環境への影響が問題となっている。又、洗浄工程が増えたり煩雑になったりしてコスト高の懸念もある。
【０００８】
更に、加工に供された不水溶性研削油や切粉を含んだ廃油の廃棄処理は、それ専用の廃棄処理業者に処分管理してもらうが、環境管理の責任や処理費負担増の問題がある。
【０００９】
そこで、従来使用の水溶性研削液や鉱物油を主成分とした不水溶性研削油は、上記の内容から代替品が待たれている。
【００１０】
そんな中、従来タイプの水溶性研削液や不水溶性研削油に替えて、新たな水溶性研削液が徐々に開発されてきている。例えば特許文献１には、有機又は無機ベントナイトと水とアルカノールアミンと高級脂肪酸とを反応させて脂肪酸アミンとの均一混合物を主成分とした水溶液が提案されている。
【００１１】
これにより、従来タイプの水溶精研削液や不水溶性研削油に纏わる各問題を解決し、且つ、加工品質の改善に効果があるとされている。
【００１２】
【特許文献１】特開平８−０５７８４７号公報
【発明の開示】
【発明が解決しようとする課題】
【００１３】
上記の従来技術によれば、レンズ等の光学素子の切削及び研削加工において、従来からある水溶性研削液は、潤滑性、濡れ性、浸透性、切粉の分離性、耐久性が劣り、金属材料等への防錆作用も無く直ぐに腐食してしまう。更には乾燥時のベタツキが強いものもあって加工品質や装置への影響が大き過ぎた。
【００１４】
又、このベタツキや切粉の分離性の無さが災して、砥石加工面に研削液や切粉等の異物が付着したりして目詰り現象を起し、よって切れ味低下を招き、加工レンズが割れたり求める形状精度通りの加工ができなくなったりと安定加工ができなくなる欠点がある。特に、心取加工は、光学素子の光軸と外周軸の合致させる心出し作用において、潤滑性が劣るためにベルクランプによる心出し方式での光学素子のクランプ面と保持具の保持面との間の摩擦の低減が図れず、光学素子が保持具上を滑り難くなり、心が出難くなって心精度が悪化してしまい加工ができなくなってしまう問題がある。
【００１５】
更に、滑りが悪いと光学素子が保持具上に均等な位置に保持されなかったり、滑らない保持具面上を強制的に滑らす力が働いたりすることで、光学素子保持面上に保持具の接触部によるキズを入れてしまう等の問題もある。
【００１６】
そんな上記の理由から心取加工においては、心出し精度の維持向上並びに保持具によるキズ防止を可能とする潤滑性に優れた不水溶性研削油を使用してきた。これは他に、装置の金属材料部の腐食防止や切粉の排出作用としての分離性にも優れる等、機械の保守の容易化や砥石の寿命延長にも効果があった。
【００１７】
しかし、この不水溶性研削油は、物油を主成分としているために引火による危険性があり、又、加工後の洗浄においては有機溶剤等を使用した重洗浄を必要とするが、この有機溶剤は環境への影響が大きく、又、洗浄装置の高度化や洗浄工程の増加や煩雑さによるコスト高を招く等多くの問題がある。更に、加工においても品質面から研削速度を従来条件の倍以上に上げて加工時間を半分以下に短縮し効率アップを図ろうとしても、加工品に大きな欠けが発生してしまい加工能率の面からも問題である。
【００１８】
又、前記特許文献１に開示された水溶性切削液は、加工対象が大径のシリコン単結晶等のインゴット切断を目的とした切削加工を主眼にしており、光学素子の精密加工を目的とした研削加工とは追求する加工精度が異なり使えない。特に、潤滑性を必要とする心取加工とは相反する摩擦係数低下を狙っていることが異なる。
【００１９】
本発明は上記の従来の水溶性研削液及び不水溶性研削油の有する問題に鑑みてなされたものであって、優れた加工性を発揮するとともに、作業環境の改善や環境への影響低減を図り、且つ、引火の危険性がない水溶性研削液とそれを使用した加工方法を提供することを目的とする。
【課題を解決するための手段】
【００２０】
上記目的を達成するため、本発明の光学素子加工の研削液及び加工方法は、レンズ等の光学素子の切削及び研削加工において、上記加工に使用される研削液が、水溶性又は水性であり、その内容が脂肪族カルボン酸及び芳香族カルボン酸のうちの少なくとも１種類と、アルカノールアミンとからなるアルカノールアミン塩とアニオン系又はノニオン系の何れか１つの界面活性剤と合成潤滑剤を主成分として含有することを特徴とする。
【００２１】
前記主成分に、防錆剤及び消泡剤を添加したことを特徴とする。
【００２２】
前記水溶性研削液において、配合比率全体を１００重量％とした時、液を構成する各成分の割合はカルボン酸の含有量が５〜２０重量％、アルカノールアミンが１０〜５０重量％、合成潤滑剤が１〜１０重量％、界面活性剤が０．１〜１重量％、その他の防錆剤と消泡剤が各０．１〜１重量％、残りが水となっていることを特徴とする光学素子加工の研削液である。
【００２３】
前記水溶液は、ＰＨが８．０〜９．５に調整されていることを特徴とする光学素子加工の研削液である。
【００２４】
上記アルカノールアミン塩は、カルボン酸や鉱物油等水に溶け難い成分をアミン類と反応させることで水に可溶化する作用を持たせる。アルカノールアミン塩は、脂肪族カルボン酸及び芳香族カルボン酸のうちの少なくとも１種類とアルカノールアミンとから成る塩であり、各脂肪酸と各アルカノールアミンを配合して組成物とし、アミン塩を生成する。
【００２５】
このアミン塩は、アミン石鹸とも呼び、効果として界面活性剤としての洗浄性、濡れ性と浸透性を発揮するとともに、金属物や加工物に吸着、被覆し防錆、潤滑、腐敗防止の役目も併せ持っている。
【００２６】
前記記載の水溶性研削液を用いて、レンズ等の光学素子の球面又は非球面となる面部を、カップ型又は総型又は粒状ペレット等の形状をした焼結砥石により、材料を大まかな形状に荒取り研削することを特徴とする光学素子の粗研削加工方法。
【００２７】
前記記載の水溶性研削液を用いて、レンズ等の光学素子の球面又は非球面となる面部を、カップ型又は総型又は粒状ペレット等の形状をした焼結砥石により、粗研削加工後の工程であり、且つ、研磨加工に必要な形状精度や表面粗度に向上させるための研削をすることを特徴とする光学素子の精研削加工方法である。
【００２８】
前記記載の水溶性研削液を用いて、レンズ等の光学素子をこの光学素子の球面又は非球面となる面部の加工後又は加工途中に、光軸と回転中心軸を合致させて保持し、その光学素子の外周面を円盤状でその外周部にダイヤモンド砥粒を電着メッキした電着砥石を回転させながら切込、真円に研削していくことを特徴とする光学素子の心取加工方法である。
【００２９】
前記水溶性研削液を用いたレンズ等の光学素子の切削及び研削加工の後で、次工程に移る前に活性剤と水との簡易洗浄にて、加工した光学素子に付着した水溶性研削液等の汚れを洗い落とすことを特徴とする光学素子の洗浄方法である。
【発明の効果】
【００３０】
本発明の水溶性研削液及びそれを使用した加工方法は、水溶性であるために引火の危険性がなく、加工後の洗浄において汚れ等を水で洗浄することができるので環境への影響がなく、且つ、複雑な洗浄工程を必要としないのでコスト低減にもなる。
【００３１】
又、界面活性剤や合成潤滑剤を主成分に追加することから潤滑性、濡れ性、浸透性、切粉の分離性及び耐久性の向上が可能となり、加工の安定化が図れることから、品質や能率の向上が目指せる。
【００３２】
更に、装置を構成する金属材料等への腐食防止として、アミン塩による吸着又は被覆により防錆作用があり、装置自体を特別な対策を施さなくても問題なくく加工ができる等、光学素子の切削及び研削の加工に大きく貢献できる。
【発明を実施するための最良の形態】
【００３３】
本発明によれば、レンズ等の光学素子を、先ず光学性能を決める球面又は非球面となる面部の形状を創成する第１工程の荒研削加工及び第２工程の精研削加工において、加工に供する研削液を、潤滑性、濡れ性、浸透性、切粉の分離性及び耐久性が劣るため、加工精度や品質の向上、
安定が望めない上に、装置を構成する金属材料等への腐食を防止する防錆作用のない従来の水溶性研削液や、光学素子の光軸と回転中心軸を合致させて外周面を研削し真円に加工する心取加工における研削液を、引火のある危険性や加工後の洗浄工程の重洗浄による液の環境への影響大やコスト高、更に加工品質や効率向上の望めない不水溶性研削油を、アルカノールアミン塩とアニオン系又はノニオン系等の界面活性剤と合成潤滑剤を主成分とする水溶性研削液に変えることで、火災等の危険性や環境への影響低減が図られ、更に加工精度や品質及び効率の向上が図られる。
【００３４】
更に、防錆作用により既存の従来加工装置に対して、錆止め等の特別な対策を講じなくとも問題なく加工することができる。
【００３５】
この水溶精研削液の主成分と比率は、配合比率全体を１００重量％とすると、各成分はカルボン酸が５〜２０重量％、アルカノールアミンが１０〜５０重量％、合成潤滑剤が１〜１０重量％、アニオン系又はノニオン系の何れか１つの界面活性剤が０．１〜１重量％、防製剤が０．１〜１重量％、消泡剤が０．１〜１重量％、残りを水とする組成の液である。又、ＰＨを８．０〜９．５のアルカリ性の液として調整する。
【００３６】
この水溶性研削液を用いた光学素子の切削及び研削加工において、水溶性の冷却効果、浸透性や切粉の分離性向上と相俟って従来の水溶性研削液や不水溶性研削油よりも研削能力の向上が望めて加工時間の短縮が行え、且つ、そのときの加工面に従来発生していた欠けや割れ等が低減できるように、加工能率や品質が大幅に向上が図れる。
【００３７】
更に、この水溶性研削液で加工することで、加工品に付着する研削液や切粉、汚れ等を洗浄除去するのに、従来の不水溶性研削油では油分の脱脂含め有機溶剤使用での重洗浄に対して、水溶性研削液では、水による洗い流しで洗浄が可能であり、後工程の洗浄工程を大幅に簡略化することができる。
【実施例１】
【００３８】
本発明の実施例を図面に基づいて説明する。
【００３９】
表１に本発明の水溶性研削液の原料成分及び組成の標準的内容を示す。
【００４０】
表２には本実施例及び比較例の組成及び配合割合を示す。又、割合は重量％を示す。
【００４１】
【表１】
2006193661.tif 000003
【００４２】
【表２】
2006193661.tif 000004
この表において、実施例の水溶性研削液の構成をさし得る主成分の各構成比率は、カルボン酸が１５％、アミン類が５０％、合成潤滑剤が５％、ノニオン系の界面活性剤が１％、防腐剤が０．５％、消泡剤が０．１％、残りが水で２８．５％となっている。
【００４３】
各成分の特性は、カルボン酸はそのままでは水に溶け難いためアミン類と反応させて可溶化させる。そして、このとき、このカルボン酸は脂肪族カルボン酸及び芳香族カルボン酸の少なくとも１種類とアルカノールアミンとを反応させてアルカノールアミン塩を生成させる。
【００４４】
そして、このアミン塩は界面活性剤と共に、洗浄性、濡れ性、浸透性を発揮し、又、金属や加工物に吸着、被覆し、防錆、潤滑、腐敗防止の役割を有する。
【００４５】
その他の成分として、合成潤滑剤は潤滑・浸透性、界面活性剤は濡れ・分散性，防腐剤は水の防腐作用、消泡剤は界面活性剤による発泡作用を防止する泡消しを特性として持たせる。
【００４６】
表２に示す実施例の性能を明確にするために表３に示す９つの評価項目について試験を行った。又、その結果についても表３に示す。
【００４７】
【表３】
2006193661.tif 000005
ここで行った各試験項目について説明する。
【００４８】
切粉の分離性は、ビーカー等のガラス容器に試験液を予め入れておき、その後に或る一定量のガラス切粉を混ぜ沈殿するまで放置する。沈殿した後にガラス容器壁面に付着した切粉の量を目視にて観察し、それが多いほど分離性が悪いと判断する。濡れ、浸透性は、＃５００〜１０００の目の揃った砂を試験管に一定量入れ、そこに一定量の試験液を添加したとき、液が砂全体に染み渡るまでの時間を測定し濡れ、浸透性を評価する。この評価では浸透時間が短い方が良いと判断する。
【００４９】
装置動作影響は、装置の加工物を保持するために前後動作するワーク保持軸を切粉を混入させた試験液を、動軸に掛け流しながら動作を繰返し連続させたとき、その軸を保持する摺動部への液の混入等によるかじり発生等による動作不良や不具合の発生の有無を確認し評価する。
【００５０】
摩擦係数は、摩擦測定器を使用して試験液を添付した摩擦試験片にて測定し評価し、係数の小さい方が良好と判断する。腐食評価は、金属の切削加工等で発生した切屑を一定量シャーレに取り、そこに一定量の試験液を入れ切粉を浸し、一定時間経過後試験液を排除した後切粉を室温状態で乾燥放置し、錆発生の有無や発生するまでの時間を測定し、発生無し又は時間の長い方を良しと判断する。
【００５１】
加工品質評価は、試験液にて後述する心取加工装置で実際に加工を行い、光学素子の心が規格内に出ているか、キズ等が入っていないか、研削面はむしれや滑り等なく削れているか、更には液により加工物への侵食や汚れ等の付着がないか等を確認しこれらが発生していなければ良しと判断する。
【００５２】
研削能力向上は、或る条件下の研削速度で前記心取加工を行い、加工物の品質を確認した後、研削速度を上げていったとき加工品質への影響ない状態でどこまで速く加工することが可能なのか加工テストを基に評価し加工時間の短縮が図れるのもを良しと判断する。心出し精度は、後述する心取加工の中の加工物を保持するワーク軸によるベルクランプ方式でのクランプ心出し作用にて、加工物である光学素子の光軸とそれの回転中心軸とを合致させようとした時のどのくらいズレてしまったかを光学偏心測定にて測定することで評価しズレ量が小さい方を良しと判断する。
【００５３】
上記評価項目による評価の結果は、表３に示すように、本実施例の水溶性研削液が、加工性や品質、装置への影響等で優れている従来使用の不水溶性研削油に近い良好な結果得られた。又、本実施例の水溶性研削液は引火点がなく火災の危険性がない。
【００５４】
本実施例の特徴は、水溶性研削液の比較例１及び２との大きな違いとして、潤滑・浸透のための合成潤滑剤、濡れ・分散性の為の界面活性剤が入ることにある。これが全く入っていない比較例１では、当初は光学偏心精度も含めて加工品質が良好なのが連続加工による耐久性を見てみると、加工中に出てくる切粉が次第に悪影響を及ぼし、先ず光学偏心精度を含むか高品質を悪くし始めて品質が安定しなくなる。更に、切粉が装置の隙間から動作部や摺動部に液と共に浸入し動きを悪くし、最悪は動けなうしてしまう。又、比較例２は潤滑作用を持たせるための成分が追加されているが、やはり濡れ・分散性の機能がないため、切粉が徐々に装置の主要部に付着してしまい、比較例１と同様な結果に終始してしまう。
【００５５】
又、本実施例の各成分の組成比率において、合成潤滑剤が１０重量％を超えると滑りが発生して砥石が加工物への砥粒の食いつきが悪くなったり、目詰りを誘発したりして加工できなくなる。逆に１重量％未満では潤滑性が無くなり、光学素子の心出し作用が弱まってしまう。
【００５６】
それから前記カルボン酸の添加量を調整してＰＨ値を８．０〜９．５の範囲内のあるカル性とすうことで防錆作用を更に強化させる。
【００５７】
次に、上記実施例の水溶性研削液を使用した光学素子の切削及び研削加工について、従来の水溶性研削液及び不水溶性研削油と比較した結果について説明する。
【００５８】
先ず、光学素子の光学性能を決める球面又は非球面となる面部の形状を加工する第１工程の粗研削及び第２工程の精研削には、カップ型又は総型又は粒状ペレット等何れかの形をした焼結砥石に、水溶性研削液を供給しながら加工が行われる。
【００５９】
その前に光学素子の荒及び精研削加工方法について述べる。
【００６０】
図４（ａ）〜（ｃ）に示すような方式で加工が行われる。（ａ）のカップ型の砥石による粗及び精研削加工は、カーブジェネレータ等の研削加工装置（以下、ＣＧ加工機と称する）を用いる。カップ型の円筒状の先端形状を持ったメタル又はレジン等のボンドにダイヤモンド砥粒を混ぜて焼結したＣＧ砥石７は、砥石スピンドル５の砥石軸８に取り付けられ、加工レンズ３はワークスピンドル１に取付けられたコレットチャック２に挟持させ、両者の位置を幾何学的に配置した姿で、ＣＧ砥石７の先端部の加工面７ａを加工レンズ３の被加工面に当接させながら両者を回転駆動し、且つ、ワークスピンドル１を砥石７側に押し付ける方向に前進させて強制切込を与える。この加工においては同時にノズル４からレンズ３と砥石７の間の加工面に研削液を或る一定量で連続掛け流しを行う。上記加工形態により所望の球面或はその他の形状に創成加工する。特に、精研削加工の場合は、表面粗さと形状精度を高めていく。
【００６１】
又、図４（ｂ）の総型砥石又は（ｃ）の粒状ペレット砥石による粗及び精研削加工は、両者の加工形態が同じため、特に断りがない限り（ｂ）の総型砥石を例に説明を行い、砥石の項のみその違いを述べる。
【００６２】
この加工は、加工する曲率半径を持ったメタル又はレジン等のボンドにダイヤモンド砥粒を混ぜて焼結した総型球面形状の粗又は精研削砥石１６は、砥石装着工具１７装着され更に図示していない加工装置の下軸に取り付けられ、該工具軸上に一体に取付けられた回転モータ１８を含む回転機構により回転駆動する。上軸に取付けられたレンズホルダー１４に保持された加工レンズ１５は、下軸の総型砥石１６の接触する加工面の摩擦により加工レンズ１５は連れ回りし、更に上軸の加工レンズ１５は、それを保持するレンズホルダー１４を支えるカンザシ１２を介して、加工に供する圧力を加工レンズ１５に与える。
【００６３】
更に、該カンザシ１２はこれを支えるカンザシ揺動アーム１１に連動して、図示していない揺動機構により加工レンズ１５が、加工工具である総型砥石の加工面上をカンザシ１２に誘導されながら曲率半径の円弧上に沿って揺動されながら擦り合わせを行い、所望の球面或はその他の形状に創成加工する。この加工時にノズル１３より加工レンズ１５と総型砥石１６の間の加工面に研削液を或る一定量で連続掛け流しを行う。特に、精研削加工の場合は、表面粗さと形状精度を高めていく。
【００６４】
又、図４（ｃ）の粒状ペレット砥石の工具は、前記（ｂ）の総型砥石の加工部のみを或る小さな直径の円筒状で同内容の焼結をしたペレット砥石を、加工する曲率半径からペレット砥石の厚味分を増減した曲率半径を持った台がねに複数固接着して、加工する曲率半径に成形して前記総型砥石と同等の加工工具とする。加工方法は前記（ｂ）の総型砥石と同様である。
【００６５】
上記の光学素子の粗及び精研削加工で、本実施例の水溶性研削液と従来使用の水溶性研削液とで、加工精度、
品質、 研削速度について比較を行った結果、本実施例の水溶性研削液の方が、従来の水溶性研削液より加工精度や品質において有効であることが確認できた。特に、この工程で問題とされる加工面部の加工後の表面粗度を、次工程での取代増大や削り残しによる不良を減らすために、少しでも細かくすることが必要になってくる。
【００６６】
そのような表面粗度をＲＺＤＩＮ（平均表面粗度）で比較をしてみると、粗研削加工では、従来品の７〜１０μｍに対して本実施例は５〜７μｍとなり、又、精研削加工では、従来品の０．５〜０．８μｍに対して本実施例は０．３〜０．４μｍとなり、何れの加工においても細かくなっていた。
【００６７】
このことは、従来の水溶性研削液に比べて加工面への濡れ性や浸透性及び潤滑性の機能が良くなったことにより、砥石の目詰りを防ぎ、適度な砥粒の新陳代謝を促すことで研削能力を向上させることができるようになったと予測される。
【００６８】
又、加工装置への影響としても、鋳物を含む金属材料を多用している一般機に対して、本実施例の水溶性研削液がアミン塩を成分にあることで、その機能として吸着又は被覆による保護膜作用が期待できるため、腐食等を引き起こさない防錆作用を持っている。よって、装置に錆止め等の特別対策を施さなくてもそのまま使用ができる。
【００６９】
次に、上記実施例の水溶性研削液を使用した光学素子の心取加工にて、従来の不水溶性件研削油と比較して研削力向上による加工時間の短縮が図れることについて説明する。
【００７０】
その前に光学素子の心取加工方法について述べる。
【００７１】
図５に示すように、心取加工装置により心取加工が行われる。加工する光学素子であるレンズＲ０を、加工のために保持するクランプ軸１１１及び１２１の両先端に取り付けたクランプホルダー１０１，１０２により挟持される。これは、先ずレンズＲ０を固定側クランプ軸のホルダー１０１に真空圧等で吸着仮保持し、その後、可動側クランプ軸のホルダー１０２が固定軸側へ移動してきてレンズＲ０を挟む。その後、仮保持のための吸着が切れて、定圧のクランプ圧でレンズを挟むことで両ホルダーの中でフリーとなったレンズＲ０は、レンズＲ０がずれ分をクランプ軸の挟持力とホルダーとレンズ間の摩擦力との兼ね合いで動き、安定した位置でレンズＲ０を挟持する。
【００７２】
更に、それだけではレンズがずれ切らない場合、クランプ軸がその回転中心軸を中心に高速回転させて、レンズを強制的に心出しさせるといったベルクランプ方式である。因に、心出しとは、レンズの光軸と回転中心軸とをメカ的作用で合致させることである。そして、心出し動作が完了したら、加工に絶え得る挟持力にクランプ圧力を高圧に切り替え、レンズＲ０をクランプ軸の回転中心軸上でゆっくりと回転させながら。円盤状で外周面にダイヤモンド砥粒を電着メッキした電着砥石である１２０１をその回転中心軸に沿って高速に回転させながら、レンズＲ０の外周面に当接させ切り込んでいくための矢印１２５１の方向にある設定して切込速度で切り込み、所定の外径まで切り込んだら砥石１２０１は出発位置へ戻って加工終了となり、レンズＲ０を心を揃えた姿で真円に研削する。この研削工程時図示していない研削液噴射装置にて、レンズＲ０と砥石加工面とが当接している間に或る一定量で掛け流しをする。
【００７３】
上記の光学素子の心取加工で、本実施例の水溶性研削液と従来使用の不水溶性研削油とで、研削速度向上による加工時間短縮テストを行った結果、表４に示すように水溶性研削液の方が、不水溶性研削油より研削速度を速めて加工時間短縮を図ることが可能であることが確認できた。
【００７４】
【表４】
2006193661.tif 000006
この表４の内容を説明する。
【００７５】
先ず、電着砥石がレンズ外径を切込ながら研削していくときの砥石の研削抵抗を測定したところ、不水溶精研削油の方が水溶精研削液より研削抵抗が高いことが明らかになった。最初の切込速度での加工時間をＡとし、切込速度を倍に上げた時の加工時間をＡ／２とし、この２つの加工条件で研削抵抗を比較したところ、最初の加工時間Ａの段階で不水溶性研削油は脂溶性研削液より２割以上高く、更に加工時間半分のＡ／２の条件にしたときの水溶性研削液の研削抵抗値と倍の加工時間であるＡの時の不水溶性研削油のそれとがほぼ同等であった。そして、加工時間Ａ／２のときの不水溶性研削油の研削抵抗は、加工時間Ａの時の水溶精研削液のそれの実に倍の値を示していた。
【００７６】
これらの条件時の加工品質との相関の結果を同じ表４に示したが、研削抵抗が大きくなると特に加工品の光学素子欠けを大きくいれてしまい、且つ、加工面の表面粗度も粗くしてしまうことから砥石の切れ味を変化させてしまうことが分かった。
【００７７】
このことから、本実施例の水溶精研削液は従来使用の不水溶性研削油と同等の加工品質が得られるばかりでなく、加工能率向上としての研削速度向上による加工時間短縮においては、不水溶精研削液より優れた能力があることを示している。
【００７８】
ここで、欠けについて図１を基にに説明を行う。図１のように欠けとは、加工した光学素子の一部にそれを構成する材料が割れて脱落し、凹みやひびが入っている状態である。
【００７９】
これは、砥石の切れ味が影響していると考えられ切削能力が切込速度に追い付かなくなるとこのような現象が起きてしまう。
【００８０】
次に、上記実施例の水溶精研削液で加工した光学素子の加工品を次工程の加工に入る前に行う洗浄について図２及び図３を用いて説明する。
【００８１】
心取加工した加工品には、研削液や切粉、その他汚れ等が付着しているため、それらを洗浄除去する必要がある。その洗浄工程の流れを図２に示す。これでは、先ず薄濃度の活性剤で汚れを洗い落とした後、一般水及び純水で活性剤を濯ぎ最後に乾燥させて完了する。
【００８２】
それに比べて、不水溶性研削油で加工した場合、上記汚れと同時に油分も一緒に洗い落とさなければならない。その洗浄工程を図３に示す。この場合先ず有機溶剤系の溶剤で脱脂を行う、そして、この溶剤を除去し、その後で活性剤で汚れの洗浄、水等での注ぎ、乾燥となり、洗浄工程が複雑且つコスト高になるばかりか、脱脂のための溶剤が環境汚染も引き起こす可能性も大である。
【００８３】
よって、本実施例等の水溶性研削液を使用することで、レンズ等の光学素子の心取加工、
洗浄工程の改善を可能としている。
【産業上の利用可能性】
【００８４】
本発明は、レンズ等の光学素子の心取加工に使用する研削液及びこれを使用した加工方法に利用される。
【図面の簡単な説明】
【００８５】
【図１】レンズに入った欠けの示す図である。
【図２】水溶性研削液加工での洗浄工程を示す図である。
【図３】不水溶精研削油加工での洗浄工程を示す図である。
【図４】粗研削及び精研削加工を示す概略図である。
【図５】心取加工する装置の概略図である。
【符号の説明】
【００８６】
１      ワークスピンドル
２      コレットチャック
３      レンズ
４      ノズル及び研削液
５      砥石スピンドル
６      砥石加工面
７      カップ型砥石
８      砥石軸
１１，２１    カンザシ揺動アーム
１２，２２    カンザシ
１３，２３    ノズル及び研削液
１５，２５    レンズ
１６      総型砥石
２６      粒状ペレット砥石
１７，２７    砥石装着工具
１８，２８    主軸モータ
Ｒ０      レンズ
１０１    レンズ軸側ベルホルダ
１０２    可動軸側ベルホルダ
１０３    第１回転駆動部
１０５    可動軸駆動部
１０７    第２回転駆動部
１１１    レンズ軸
１１１ａ  中空部
１１１ｂ  ニップル
１１２，１２２    軸受
１２１    可動軸
１２３    シール
１３０，１７０    モータ
１３１，１７１    モータ軸ギア
１３２，１７２    モータ軸伝達ギア
１３３    可動軸伝達ギア
１３４    回転軸
１５０    シリンダー
１５２    ロッド
１５３    連結棒
１５４    移動伝達部材
１５７    ボールネジ
１６０    駆動モータ
１６１    制御装置
【図１】
2006193661.tif 000007
【図２】
2006193661.tif 000008
【図３】
2006193661.tif 000009
【図４】
2006193661.tif 000010
【図５】
2006193661.tif 000011